СЫРЬЕВАЯ СМЕСЬ ДЛЯ ИЗГОТОВЛЕНИЯ СТЕНОВЫХ БЛОКОВ
CRUDE MIXTURE FOR MAKING WALL BLOCKS

Изобретение относится к промышленности строительных материалов, в частности к составам сырьевых смесей, которые могут быть использованы для изготовления стеновых блоков для малоэтажного строительства.
Известна сырьевая смесь (мастика), включающая, вес.ч.: портландцемент 1,0-2,0; кварцевый песок 0.5-2,0; резиновая крошка с волокнистым наполнителем 0,1-0,5; асбест 0,1-0,8 [1].
Задача изобретения состоит в получении прочных стеновых блоков, изготовленных из сырьевой смеси.
Технический результат достигается тем, что сырьевая смесь для изготовления стеновых блоков, включающая портландцемент, кварцевый песок, резиновую крошку с волокнистым наполнителем, асбест, дополнительно содержит гипсовое вяжущее и пластифицированную дибутилфталатом поливинилацетатную дисперсию, а в качестве резиновой крошки с волокнистым наполнителем - измельченные и просеянные через сетку №2,5 отработанные автомобильные шины, при следующем соотношении компонентов, мас.%: портландцемент 26,0-30,0; кварцевый песок 66,8-70,9; измельченные и просеянные через сетку №2,5 отработанные автомобильные шины 1,0-1,5; асбест 1,0-1,5; гипсовое вяжущее 0,4-0,6; пластифицированная дибутилфталатом поливинилацетатная дисперсия 0,1-0,2, при водоцементном отношении 0,5-0,55.
Составы сырьевой смеси приведены в таблице.
Для приготовления сырьевой смеси используют портландцемент (М 400-500), гипсовое вяжущее (Г-2-Г-7), асбест 6-7 сортов, предварительно распушенный, кварцевый песок, измельченные и просеянные через сетку №2,5 отработавшие автомобильные шины, пластифицированную дибутилфталатом поливинилацетатную дисперсию - сметанообразную массу белого или светло-кремового цвета, хорошо смешивающуюся с водой, получаемую полимеризацией жидкого винилацетата, находящегося в виде мельчайших частиц (менее 5 мкм) в воде.
Компоненты дозируют в требуемых количествах. Портландцемент, кварцевый песок, резиновую крошку с волокнистым наполнителем, асбест, гипсовое вяжущее смешивают. К смеси добавляют воду, смешанную с пластифицированной поливинилацетатной дисперсией. Все компоненты еще раз смешивают. Приготовленную сырьевую смесь укладывают в предварительно смазанные минеральным маслом стальные формы и оставляют до затвердевания. Предел прочности блоков при сжатии составит ~ 5 МПа для всех составов, приведенных в таблице.
Источник информации
1. SU №547433, 1977.